(57)【特許請求の範囲】
【請求項１】
内照式パネルにおいて画像が印刷される布帛であって、
布帛を構成する経糸及び緯糸がマルチフィラメント糸からなり、
前記経糸の太さが３０Ｄ（デニール）〜７５Ｄの範囲、フィラメントカウントが３６本以上、密度が１４０本／インチ〜１８０本／インチの範囲であり、
前記緯糸が太さ３０Ｄ〜７５Ｄの範囲、フィラメントカウントが４８本以上、密度が１１０本／インチ〜１３０本／インチの範囲である
ことを特徴とする内照式パネル用布帛。
【請求項２】
前記経糸及び前記緯糸がポリエステル系マルチフィラメント糸である請求項１記載の内照式パネル用布帛。
【請求項３】
前記マルチフィラメント糸の単糸繊度が０．２９ｄｔｅｘ〜１．６７ｄｔｅｘの範囲である請求項１又は２記載の内照式パネル用布帛。
【請求項４】
開口部を有する筐体と、前記筐体内に配設された光源と、前記開口部を封止すると共に前記光源からの光を外方へ透過する表示面としての布帛とを備え、
前記布帛として請求項１〜３のいずれかに記載の布帛を用いることを特徴とする内照式パネル。
【発明の詳細な説明】
【技術分野】
【０００１】
本発明は内照式パネル用布帛及びそれを用いた内照式パネルに関するものである。
【背景技術】
【０００２】
内照式パネルは広告機能と共に照明機能も果たすことから、近年、百貨店や地下街、駅構内などにおいて広く設置されている。内照式パネルの画像表示部材としてはアクリル樹脂板が当初広く用いられていたが、アクリル樹脂板は重量があり搬送に労力が必要で、その取付けは専門の業者が行っていた。また、アクリル樹脂板は割れやすいという本質的な問題があった。
【０００３】
このため、繊維を軟質塩化ビニル樹脂でコーティングした生地（例えばターポリン）が内照式パネルの画像表示部材として使用されるようになってきた。また、その他にも種々の内照式パネル用布帛が提案されている（例えば特許文献１〜４）。
【先行技術文献】
【特許文献】
【０００４】
【特許文献１】特開２００７−１４８３７５号公報
【特許文献２】特開平７−１９８９４６号公報
【特許文献３】特開２０１３−１４０７０６号公報
【特許文献４】特開２００７−７８９６３号公報
【発明の概要】
【発明が解決しようとする課題】
【０００５】
しかしながら、前記提案の内照式パネル用布帛は、従来のアクリル樹脂板に比べれば軽量ではあるものの市場からは更なる軽量化が望まれている。また、前記提案の内照式パネル用布帛では布帛の表面に樹脂膜やインク受容層が形成されているため、折り曲げると白化傷（チョークマーク）や皺が生じ、この部分が光透過の濃淡陰影となって画質を低下させるおそれがあった。
【０００６】
そこで、本発明はこのような従来の問題に鑑みてなされたものであり、その目的は軽量で、チョークマークや皺が生じることのなく折り畳みが可能で搬送性に優れ、しかも着脱が容易な内照式パネル用布帛を提供することにある。
【課題を解決するための手段】
【０００７】
前記目的を達成する本発明に係る内照式パネル用布帛は、内照式パネルにおいて画像が印刷される布帛であって、布帛を構成する経糸及び緯糸がマルチフィラメント糸からなり、前記経糸の太さが３０Ｄ（デニール）〜７５Ｄの範囲、フィラメントカウントが３６本以上、密度が１４０本／インチ〜１８０本／インチの範囲であり、前記緯糸が太さ３０Ｄ〜７５Ｄの範囲、フィラメントカウントが４８本以上、密度が１１０本／インチ〜１３０本／インチの範囲であることを特徴とする。
【０００８】
ここで、前記経糸及び前記緯糸としてはポリエステル系マルチフィラメント糸であるのが好ましい。
【０００９】
また前記マルチフィラメント糸の単糸繊度は、０．２９〜１．６７ｄｔｅｘの範囲であるのが好ましい。
【００１０】
また本発明によれば、開口部を有する筐体と、前記筐体内に配設された光源と、前記開口部を封止すると共に前記光源からの光を外方へ透過する表示面としての布帛とを備え、前記布帛として前記のいずれかに記載の布帛を用いることを特徴とする内照式パネルが提供される。
【発明の効果】
【００１１】
本発明の内照式パネル用布帛は、チョークマークや皺が生じることのなく折り畳みが可能で搬送性に優れ、しかも軽量で着脱が容易である。
【図面の簡単な説明】
【００１２】
【図１】本発明に係る内照式パネルの構成を表す一実施形態の側面概念図である。
【発明を実施するための形態】
【００１３】
本発明に係る内照式パネル用布帛（以下、単に「布帛」と記すことがある）を構成する経糸及び緯糸はマルチフィラメント糸からなる。本発明で使用するマルチフィラメント糸としては、ポリエチレンテレフタレート、ポリプロピレンテレフタレート、ポリブチレンテレフタレートなどのポリエステル、カチオン可染ポリエステル繊維、ナイロン６、ナイロン６６などのポリアミド繊維、ポリアクリル等の合成繊維であるのが好ましい。これらの中でも熱収縮が少ないことからポリエステル系の合成繊維がより好ましい。単糸断面は丸型に限らず、Ｙ型、Ｌ型、中空等の異型断面であってもよい。
【００１４】
本発明に係る布帛を構成するマルチフィラメント糸からなる経糸の太さは３０Ｄ〜７５Ｄの範囲である。経糸の太さが３０Ｄ未満であると布帛の耐久性が低下するという問題がある一方、経糸の太さが７５Ｄを超えると布帛が厚くなって重くなると共に折り畳みによって皺が生じるおそれがある。より好ましい経糸の太さは５０Ｄ〜７５Ｄの範囲である。
【００１５】
また、経糸のフィラメントカウントは、経糸の太さが前記範囲において３６本以上である。経糸のフィラメントカウントが３６本未満であると、折り畳みによってチョークマークや皺が生じるおそれがある。経糸のフィラメントカウントの上限値としては実使用上７２本が好ましい。
【００１６】
経糸の密度としては、１４０本／インチ〜１８０本／インチの範囲である。密度が１４０本／インチ未満であると画像印字品質及び色濃度が低下する。一方、密度が１８０本／インチを超えると光透過度が低下する。
【００１７】
本発明に係る布帛を構成するマルチフィラメント糸からなる緯糸は、その太さが３０Ｄ〜７５Ｄの範囲である。緯糸の太さが３０Ｄ未満であると布帛の耐久性が低下するという問題がある一方、緯糸の太さが７５Ｄを超えると折り畳みによってチョークマークや皺が生じるおそれがある。より好ましい緯糸の太さは５０Ｄ〜７５Ｄの範囲である。
【００１８】
また、緯糸のフィラメントカウントは、緯糸の太さが前記範囲において４８本以上である。緯糸のフィラメントカウントが４８本未満であると、折り畳みによってチョークマークや皺が生じるおそれがある。緯糸のフィラメントカウントの上限値としては実使用上７２本が好ましい。
【００１９】
緯糸の密度としては、１１０本／インチ〜１３０本／インチの範囲である。密度が１１０本／インチ未満であると画像印字品質及び色濃度が低下する。一方、密度が１３０本／インチを超えると光透過度が低下する。
【００２０】
また、本発明で使用される経糸及び緯糸を構成するマルチフィラメント糸は単糸繊度が０．２９ｄｔｅｘ〜１．６７ｄｔｅｘの極細フィラメントからなるのが好ましい。単糸繊度が０．２９ｄｔｅｘ未満ではフィラメントの紡糸が困難である一方、単糸繊度が１．６７ｄｔｅｘを超えると折り畳みによりチョークマークや皺が生じるおそれがある。
【００２１】
布帛の織りに特に限定はなく、綾織（ツイル）、朱子織（サテン）、平織などの従来公知の織りを採用することができるが、綾織（ツイル）、朱子織（サテン）が好ましく、より好ましくは綾織（ツイル）である。
【００２２】
本発明に係る布帛への画像形成は従来公知の画像形成方式を用いることができるが、高画質の画像が得られることから昇華転写プリント方式を用いることが推奨される。昇華転写プリント方式は、昇華転写用シートに昇華性インクで反転画像の印刷を行い、次いで昇華転写用シートと布帛とを接触させて熱圧処理することで、昇華転写用シートに形成された画像を昇華性インクの昇華性を利用して布帛に転写するものである。
【００２３】
加えて、昇華転写用シートへの画像形成方式としては、スクリーン印刷やグラビア印刷、オフセット印刷などの記録方式を用いることができるが、これらの記録方式は製版が必要でありその分だけ時間やコストがかかることから、インクジェット記録方式が好適である。インクジェット記録方式は、版作成が不要であるため、版を必要とする印刷方式と比較してコスト削減、作成期間短縮のメリットがあり、オンデマンド用途などの小ロットの画像形成にも適している。
【００２４】
次に、本発明に係る内照式パネルについて説明する。図１に、本発明に係る内照式パネルの一実施形態を示す概略断面図を示す。図１（ａ）は、表示スクリーンとしての布帛を取り付ける前の状態であり、同図（ｂ）布帛を取り付けた後の状態である。なお、本発明に係る内照式パネルは以下に説明する実施形態に何ら限定されるものではない。
【００２５】
図１に示す内照式パネルＰは、直方体形状であって一つの面に開口部１１を有する筐体１と、開口部１１と対向するように筐体内に配設された複数個の光源としてのＬＥＤ（Light Emitting Diode）２と、画像が形成された表示スクリーンとしての布帛３とを備える。布帛としては本発明に係る布帛が用いられる。また、複数個のＬＥＤ２は、開口部１１とほぼ同一サイズの支持基板２１上にマトリックス状に配置されている。
【００２６】
筐体１の開口部１１の周囲には周溝１２が形成されている。一方、布帛３の画像形成面の周縁にはゴムなどの弾性を有する断面四角形の紐状部材４が縫い付けられている。布帛３の筐体１への取付けは、筐体１に形成された周溝１２に、布帛３に取り付けられた紐状部材４を押し入れることにより行われる。このような取付作業によれば、従来は専門業者が行っていた表示スクリーンの取付け及び取り外しを、何人でも短時間で容易に行うことができるようになる。なお、紐状部材４の布帛３への取付けは、縫着に限定されるものではなく貼着など従来公知の取付方法を用いることができる。
【００２７】
なお、内照式パネルＰの光源はＬＥＤに限定されるものではなく、蛍光管やネオン管などであってもよい。また、光源と布帛との距離は通常３ｃｍ〜２０ｃｍ程度である。光源と布帛との距離が短い場合には、布帛へ入射する光の分散性を高めるため、光源と布帛との間に光分散板を設けてもよい。そしてまた、光源の配置は直下型の他、サイドライト型であっても構わない。
【００２８】
また、内照式パネルを広告と共に照明として使用する場合には、内照式パネルにタイムスイッチを設けて、営業開始時刻や日入時刻に合わせてＬＥＤに電力を供給し、営業終了時刻や日出時刻に合わせて電力供給を停止するようにしてもよい。
【実施例】
【００２９】
（実施例１）
太さ７５Ｄ、フィラメントカウント７２本、セミダルのポリエステルフィラメント糸を経糸及び緯糸として、経糸の密度１８０本／インチ、緯糸の密度１３０本／インチの綾織（ツイル）の表示スクリーンとしての布帛を作製した。次いで、作製した布帛に、インクジェット記録方式で形成した試験用画像を昇華転写プリント方式によって転写し、下記方法で特性を評価した。評価結果を表１に示す。
【００３０】
（実施例２）
緯糸の密度を１１０本／インチとした以外は実施例１と同様にして布帛を作製し、下記方法で特性を評価した。評価結果を表１に示す。
【００３１】
（実施例３）
経糸としてフィラメントカウントが３６本のセミダルのポリエステルフィラメント糸を用いた以外は実施例１と同様にして布帛を作製し、下記方法で特性を評価した。評価結果を表１に示す。
【００３２】
（実施例４）
経糸としてフィラメントカウントが３６本のセミダルのポリエステルフィラメント糸を用い、緯糸としてフルダルのポリエステルフィラメント糸を用いた以外は実施例１と同様にして布帛を作製し、下記方法で特性を評価した。評価結果を表１に示す。
【００３３】
（実施例５）
経糸として太さ３０Ｄでフィラメントカウントが３６本のセミダルのポリエステルフィラメント糸を用い、緯糸として太さ３０Ｄでフィラメントカウントが４８本のセミダルのポリエステルフィラメント糸を用いた以外は実施例１と同様にして布帛を作製し、下記方法で特性を評価した。評価結果を表１に示す。
【００３４】
（実施例６）
経糸及び緯糸として異形断面セミダルのポリエステルフィラメント糸を用い、経糸の密度を１４０本／インチとした以外は実施例１と同様にして布帛を作製し、下記方法で特性を評価した。評価結果を表１に示す。
【００３５】
（比較例１）
経糸及び緯糸としてフィラメントカウントが３６本のセミダルのポリエステルフィラメント糸を用い、経糸の密度を１５０本／インチとした以外は実施例１と同様にして布帛を作製し、下記方法で特性を評価した。評価結果を表１に示す。
【００３６】
（比較例２）
経糸としてフィラメントカウントが３６本のセミダルのポリエステルフィラメント糸を用い、経糸の密度を１５０本／インチとし、緯糸としてフィラメントカウントが３６本のフルダルのポリエステルフィラメント糸を用いた以外は実施例１と同様にして布帛を作製し、下記方法で特性を評価した。評価結果を表１に示す。
【００３７】
（比較例３）
経糸としてフィラメントカウントが３６本のセミダルのポリエステルフィラメント糸を用い、経糸の密度を１５０本／インチとし、緯糸としてフィラメントカウントが３６本の異形断面セミダルのポリエステルフィラメント糸を用いた以外は実施例１と同様にして布帛を作製し、下記方法で特性を評価した。評価結果を表１に示す。
【００３８】
（比較例４）
経糸としてフィラメントカウントが３６本のセミダルのポリエステルフィラメント糸を用い、経糸の密度を２８０本／インチとし、緯糸として太さ１５０Ｄ、フィラメントカウントが４８本のセミダルのポリエステルフィラメント糸を用い、緯糸の密度を９０本／インチとし、朱子織（サテン）とした以外は実施例１と同様にして布帛を作製し、下記方法で特性を評価した。評価結果を表１に示す。
【００３９】
（画像品位）
平台の上に印刷した布帛を置き、写真や絵の鮮明さ、小さな文字等がはっきり出ているかを目視によって下記基準で判定した。
◎：写真や絵の鮮明さ、文字の出方も非常によい。
○：写真や絵の鮮明さ、もしくは文字の出方のいずれかが◎に比べ劣っている。
△：写真や絵の鮮明さ、文字の出方の両方が◎に比べ劣っている。
【００４０】
（光照射時の色濃度）
Ａ４サイズのＬＥＤライトテーブル（トレース台）の上に印刷した布帛を置き、下から光を照射する。そして、印刷した色（特に黒い部分）が変わったり薄くなったりしていないかを目視によって下記基準で判定した。
◎：印刷した色が更に濃く見える。
○：印刷した色がそのまま出ている。
△：印刷した色がやや薄くなっている。
×：印刷した色が白っぽく変化している。
【００４１】
（透光性）
Ａ４サイズのＬＥＤライトテーブル（トレース台）の上に印刷した布帛を置き、下から光を照射する。そして、全体的に明るくなっているかどうか、また印刷の色の濃い部分と薄い部分でコントラストがはっきり出ているかを目視によって下記基準で判定した。
◎：全体的に明るく、コントラストもはっきり出ている。
○：全体的な明るさ、もしくはコントラストが◎に比べ劣っている。
△：全体的な明るさ、コントラストの両方が◎に比べ劣っている。
【００４２】
（皺の生じ難さ）
印刷した布帛を手で強く握りしめてから放し、皺が生じているかどうかを目視によって下記基準で判定した。
◎：ほとんど皺になっていない。
○：やや皺になっている。
△：かなり皺になっている。
×：完全に折れ曲がって硬く皺になっている。
【００４３】
（皺の戻りやすさ）
印刷した布帛を手で強く握りしめてから放し、その後手で引っ張って皺を伸ばし皺が取れるかどうかを目視によって下記基準で判定した。
◎：皺は完全に消えている。
○：皺は少し残っているがほとんど気にならない。
△：皺はかなり残っている。
×：硬く折れ曲がったまま直らない。
【００４４】
（チョークマーク）
印刷した布帛を平台の上に置き、手の爪でひっかいて線を引く。白っぽく線が残るかどうかを目視によって下記基準で判定した。
◎：線は全く残らない。
○：線は少し残っているがほとんど気にならない。
△：線は残っておりやや気になる。
×：線ははっきり残っている。
【００４５】
【表１】
0005971781.tif 000002
【００４６】
表１から明らかなように、本発明に係る布帛に該当する実施例１〜６のいずれの布帛も、画像品位や色濃度、透過度に問題はなく、また皺の入り易さ、皺の戻りやすさ、チョークマークの生じにくさについても実使用上問題のないものであった。
【００４７】
一方、緯糸としてフィラメントカウントが３６本の光沢度がセミダルのポリエステルフィラメント糸を用いた比較例１の布帛では、光沢度は良好であったものの皺が入り易く且つ戻りにくくチョークマークも発生した。また、緯糸としてフィラメントカウントが３６本の光沢度がフルダルのポリエステルフィラメント糸を用いた比較例２の布帛では、比較例１の布帛よりも光沢度が低下し、比較例１の布帛と同様に皺が入り易く且つ戻りにくくチョークマークも発生した。緯糸としてフィラメントカウントが３６本の光沢度が異形断面セミダルのポリエステルフィラメント糸を用いた比較例３の布帛では、比較例１の布帛よりも色濃度及び透光性が悪くなり、比較例１の布帛と同様に皺が入り易く且つ戻りにくくチョークマークも発生した。そしてまた、経糸の密度を２８０本／インチとし、緯糸として太さ１５０Ｄ、フィラメントカウントが４８本のセミダルのポリエステルフィラメント糸を用い、緯糸の密度を９０本／インチとし、朱子織（サテン）とした比較例４の布帛では、色濃度が低下しチョークマークが生じた。
【産業上の利用可能性】
【００４８】
本発明に係る内照式パネル用布帛は、軽量で、チョークマークや皺が生じることのなく折り畳みが可能で搬送性に優れ、しかも着脱が容易であり有用である。
【符号の説明】
【００４９】
１    筐体
２    ＬＥＤ（光源）
３    布帛
４    紐状部材
Ｐ    内照式パネル
１１    開口部
１２    周溝
【要約】
【課題】軽量で、チョークマークや皺が生じることのなく折り畳みが可能で搬送性に優れ、しかも着脱が容易な内照式パネル用布帛を提供する。
【解決手段】布帛を構成する経糸及び緯糸がマルチフィラメント糸からなり、前記経糸の太さが３０Ｄ（デニール）〜７５Ｄの範囲、フィラメントカウントが３６本以上、密度が１４０本／インチ〜１８０本／インチの範囲であり、前記緯糸が太さ３０Ｄ〜７５Ｄの範囲、フィラメントカウントが４８本以上、密度が１１０本／インチ〜１３０本／インチの範囲であることを特徴とする。
【選択図】図１【図１】
0005971781.tif 000003